(57)【要約】【課題】  宇宙や真空装置内で用いられるような真空中および大気中あるいはそれらの両方で低摩擦で耐久性の高い摺動部材を提供。【解決手段】  第一の摺動部材のダイヤモンドまたはダイヤモンド膜の表面粗さを算術平均粗さＲａで０．５μｍ以下に研磨し、その摺動の相手材である第二の摺動部材の最表面をＮｉを４重量％以上、９６重量％以下を含有する合金又はめっき、あるいはＮｉを５重量％以上、６５重量％以下、かつＣｒを１５重量％以上、５５重量％以下を含む合金又はめっきし、第一及び第二の摺動部材とで真空用摺動部材とする。【選択図】    図２
2008063606.tif 000002
【特許請求の範囲】
【請求項１】
基体最上層にダイヤモンドまたはダイヤモンド膜が形成された第一の摺動面を有する第一の摺動部材と、基体最上層にＮｉを４重量％以上、９６重量％以下を含有する合金、またはめっき膜が形成された第二の摺動面を有する第二の摺動部材と、を有し、前記第一の摺動面と第二の摺動面とで摺動可能にされていることを特徴とする真空用摺動部材。
【請求項２】
基体最上層にダイヤモンドまたはダイヤモンド膜が形成された第一の摺動面を有する第一の摺動部材と、基体最上層にＮｉを５重量％以上、６５重量％以下、かつＣｒを１５重量％以上、５５重量％以下を含有する合金（但し、２０％≦Ｎｉ＋Ｃｒ≦９８％）が形成された第二の摺動面を有する第二の摺動部材と、を有し、前記第一の摺動面と第二の摺動面とで摺動可能にされていることを特徴とする真空用摺動部材。
【請求項３】
前記ダイヤモンド又はダイヤモンド膜の第一の摺動面の算術平均粗さＲａが０．５μｍ以下にされていることを特徴とする請求項１又は２記載の真空用摺動部材。
【請求項４】
前記第二の摺動部材の基体最上層の合金が、ＳＵＳ３０４であることを特徴とする請求項２及び３に記載の真空用摺動部材。
【請求項５】
前記第二の摺動部材の基体最上層の合金又はめっきが、ＳＣＳ１１、インコロイ、インコネル、Ｃｒ−Ｎｉ−Ｎｂ、Ｎｉ−Ｆｅ合金のいずれか、又はＮｉ−Ｐめっきであることを特徴とする請求項１又は２又は３に記載された摺動部材であって、大気用、潤滑用又は真空用の摺動部材。
【発明の詳細な説明】
【技術分野】
【０００１】
本発明は真空中あるいは大気中またはその両方の雰囲気で無潤滑あるいは潤滑状態の悪い環境で使用され、高い耐摩耗性と低摩擦特性を持つ摺動部材に関する。
【背景技術】
【０００２】
機械の摺動部には一般に潤滑油が使われるが、超高真空下など潤滑油の使用を嫌う雰囲気ではその代替として、黒鉛、窒化ホウ素、二硫化モリブデンなどの劈開性潤滑剤、あるいは金、銀、鉛などの軟質金属が使われている。また、フッ素樹脂被膜も低摩擦材として用いられる。例えば、宇宙機器の分野では、真空中で低摩擦を示す二硫化モリブデンとステンレス鋼ＳＵＳ４４０Ｃの組合せが用いられているが、大気中で高い摩擦係数を示すことと、耐久性に問題がある。また、二硫化タングステンは真空中と大気中で低い摩擦係数を示すが、耐久性の問題と、大気中でも湿度の高い雰囲気で摩擦係数が高くなるという問題がある。以上のように、これらの固体潤滑剤は摩耗しやすく、薄膜として基材に被覆した場合には、摩耗によって摺動面から除去されるとその効果がなくなるので、著しく寿命が短いという問題がある。なお、特に断らない限り、以後に述べる大気とは、通常の水分を含む組成の空気を指し、脱水空気は指さない。
【０００３】
一般に、大気中ではダイヤモンドやダイヤモンド状炭素（ＤＬＣ）が他の材料との間で約０．１の低摩擦係数を持つことが知られており、特にダイヤモンドは古くから時計などの摺動部に使われてきた。しかしながら、真空中ではこれらの摩擦係数は大きいと言われ、前記のような固体潤滑剤が用いられてきた背景がある。
【０００４】
そこで、特許文献１においては、中心線平均粗さＲａが０．２μｍ以下の鏡面近くまで研磨したダイヤモンドどうしを摺接させるようにして、水素雰囲気中、真空中、放射線被爆下といった特殊な環境での低摩擦摺動面が開示されている。また、真空中ではないが、特許文献２においては、中心線平均粗さＲａが０．３μｍ以下表面層をダイヤモンドとしたバルブリフタとステンレス鋼、アルミニウム、銅、黄銅および鋳鉄を相手材とした動弁装置の摺動部材の組合せが開示されている。さらに、特許文献３においては、中心線平均粗さＲａが０．０２μｍ以下のダイヤモンド膜又はＤＬＣ膜を一方又は双方の摺動面に形成してリニアモータのガイドガイドウエー等に適用した例が開示されている。
【特許文献１】特開２００４−１１６７７０号公報
【特許文献２】特開２００２−０７０５０７号公報
【特許文献３】特開２００２−１４２４３４号公報
【発明の開示】
【発明が解決しようとする課題】
【０００５】
一方、宇宙観測や静止衛星等の宇宙用機器、あるいは半導体製造装置等の真空装置内で動作する機器に用いるため、真空中および大気中あるいはそれらの両方で低摩擦特性を示し、かつ耐久性の高い摺動部材が求められている。特に、真空中で使用する摺動部材は、大気環境において製造、組立てが行われ、さらに、試運転・調整についても大気環境において実施できることが望ましい。また、真空装置の起動時は大気環境下にあることから、大気中および真空中で低摩擦を実現する摺動部材が求められている。
【０００６】
しかし、特許文献１のように、互いの摺動面をダイヤモンド膜とすると、ダイヤモンドは非常に加工に手間がかかるので、工数やコストがかかるという問題があった。
【０００７】
ダイヤモンドどうしではなく、ダイヤモンドとそれ以外の摺動面間にあっては、大気中で低摩擦を示す理由として、ダイヤモンドが大気中の水分を表面に吸着し、それが低摩擦をもたらしていると言われている。また、ダイヤモンドの表面の炭素を水素終端することでも表層の炭素が安定化するため、低摩擦係数が得られる。しかしながら、真空中には水分や水素がほとんど存在しないので、初期にその表面を水分子や水素で終端したとしても、摩擦でその表面層が除去されるとその効果が無くなるので、ダイヤモンドが低摩擦を維持できないのである。
【０００８】
例えば、図６は乾燥空気中でのＣＶＤダイヤモンドと軸受鋼ＳＵＪ２の摩擦係数の変化の例を示すものである。図６の縦軸が摩擦係数、横軸が摺動距離である。図に示すように、初期は摩擦係数が０．０６程度であったが徐々に０．１、０．１４程度と摩擦係数が上昇し、最終的に高摩擦となっている。これは、初期はダイヤモンドと軸受鋼の表面に吸着した水分や水素が摺動とともにそれらの表面から除去され、摩擦係数が上昇していくと考えられる。このように、真空中では表面の状態により、時間の経過とともに摩擦係数も変動するので、単に、大気中での摩擦係数に基づき真空中での摩擦係数を予想することはできない。
【０００９】
さらに、特許文献２においては、ダイヤモンドとステンレス鋼で摩擦係数０．０２５、アルミニウムで０．０４５、黄銅で０．０５９、鋳鉄で０．０６４が開示されているが、この系は基本的に潤滑油が存在する雰囲気であり、真空中を想定しておらず真空中ではどのような挙動をしめすか開示されていない。また、各組合せで低摩擦係数となることが開示されているがその低摩擦係数の順位や、最適値の有無についてまで言及されていない。また、特許文献３においては、ダイヤモンド膜、ＤＬＣ膜を使用した例が記載されているが、ダイヤモンド膜、ＤＬＣ膜以外の具体的な相手摺動部材については記載がない。
【００１０】
本発明の目的はかかる状況に鑑みて、真空中と大気中の両方で低摩擦特性を持ち、耐久性の高く、ダイヤモンドどうし等よりも加工が容易でコストの低い摺動部材を提供することである。
【課題を解決するための手段】
【００１１】
本発明者らは研究の結果、特許文献２に開示されてたように、ダイヤモンド膜とステンレス鋼の組合せが水中（従来技術での潤滑油中に相当）で低摩擦であることを確認したが、さらに、真空中および大気中でも低摩擦を発現することを見いだした。そして、さらに研究を進めた結果、ステンレス鋼であっても、ＳＵＳ３０４のステンレス鋼の場合には大気中、真空中、水中で低摩擦係数となったが、同じステンレス鋼のＳＵＳ４４０Ｃ（当然二硫化モリブデンは含まない状態）等ではかかる現象は生じないことを発見した。そして、その原理は未だ明らかではないが、Ｎｉを含む、また、ＮｉとＣｒの特定組成範囲を含む合金、めっき膜とダイヤモンド膜との組み合わせで、大気中に限らず、真空中、水中で低摩擦係数を発現できることを知得した。
【００１２】
かかる知得に基づき、本発明においては、基体最上層にダイヤモンドまたはダイヤモンド膜が形成された第一の摺動面を有する第一の摺動部材と、基体最上層にＮｉを４重量％以上、９６重量％以下を含有する合金、またはめっき膜が形成された第二の摺動面を有する第二の摺動部材と、を有し、前記第一の摺動面と第二の摺動面とで摺動可能にされた真空用摺動部材を提供することにより、前述した課題を解決した。
【００１３】
即ち、後述する種々の実験結果より、Ｎｉを４重量％以上、９６重量％以下を含有する合金、またはめっき膜を本発明のダイヤモンドを相手材とする摺動用材料とし、真空用摺動部材を提供するものとなった。前述したように、本発明の技術的背景は明確にはなっていないが、Ｎｉのみ、Ｃｒのみ、あるいはＦｅのみではダイヤモンドとの間で特に真空中で低摩擦を発現することはできないが、ＮｉとＦｅあるいはＮｉとＰのように合金化することで低摩擦が得られ、真空中での特性から、これらの組合せがダイヤモンドの炭素との反応性を低下させ、低摩擦係数を発現していると推定される。
【００１４】
また、ＮｉとＣｒを組み合わせることでも低摩擦が得られることもわかり、請求項２に記載の発明においては、基体最上層にダイヤモンドまたはダイヤモンド膜が形成された第一の摺動面を有する第一の摺動部材と、基体最上層にＮｉを５重量％以上、６５重量％以下、かつＣｒを１５重量％以上、５５重量％以下を含有する合金（但し、２０％≦Ｎｉ＋Ｃｒ≦９８％）が形成された第二の摺動面を有する第二の摺動部材と、を有し、前記第一の摺動面と第二の摺動面とで摺動可能にされている真空用摺動部材を提供する。
【００１５】
ＣＶＤ法で作製したダイヤモンド膜は一般に表面が粗く、相手攻撃性が強いので、それを低減するため表面を研磨して平滑にする必要がある。そこで、請求項３に記載の発明においては、前記ダイヤモンド又はダイヤモンド膜の第一の摺動面の算術平均粗さＲａが０．５μｍ以下にされている真空用摺動部材を提供する。即ち、摺動部材としてのダイヤモンド膜表面の粗さを、実質的に鏡面研磨と同等な低摩擦係数が得られる領域、すなわち算術平均粗さＲａを０．５μｍ以下とした。
【００１６】
より、具体的には、前記第二の摺動部材の基体最上層の合金が、ＳＵＳ３０４とするのが好ましい（請求項４）。さらに、請求項５に記載の発明においては、前記第二の摺動部材の基体最上層の合金又はめっきが、ＳＣＳ１１、インコロイ、インコネル、Ｃｒ−Ｎｉ−Ｎｂ、Ｎｉ−Ｆｅ合金のいずれか、又はＮｉ−Ｐめっきであり、大気用、潤滑用又は真空用の摺動部材を提供するものとなった。
【発明の効果】
【００１７】
本発明においては、Ｎｉを４重量％以上、９６重量％以下を含有する合金、またはめっき膜を本発明のダイヤモンドを相手材とする真空用摺動部材とし（請求項１）、あるいは、Ｎｉを５重量％以上、６５重量％以下、かつＣｒを１５重量％以上、５５重量％以下を含有する合金（但し、２０％≦Ｎｉ＋Ｃｒ≦９６％）、またはめっき膜を本発明のダイヤモンドを相手材とする真空用摺動部材とし（請求項２）、大気中に限らず、真空中、水中で低摩擦係数を発現し、耐久性も高い真空用摺動部材となったので、真空中で使用する摺動部材であっても、大気環境において製造、組立てができ、試運転・調整についても大気環境において実施でき、製造、組立、検査が容易なものとなった。また、真空装置の起動時にあっても大気環境下で可能であり、大気環境下、真空環境下を特に意識することなく取扱等の容易なものとなった。さらに、本発明の摺動部材は、湿潤状態から乾燥状態までの大気中および真空中で低摩擦を必要とする宇宙・航空機器、真空装置、地球環境の真空中で稼動する機器等の様々な分野への応用が広がるものと期待される。
【００１８】
また、ダイヤモンド表面の算術平均粗さＲａを従来より比較的広い０．５μｍ以下とできるので、研磨等で容易に加工でき、製作も容易なものとなった。
【００１９】
より、具体的には、ＳＵＳ３０４（請求項４）としたので、容易に購入でき、耐食性、耐候性も有しているので、取扱も容易で加工もし易いものとなった。さらに、請求項５に記載の発明においては、ＳＣＳ１１、インコロイ、インコネル、Ｃｒ−Ｎｉ−Ｎｂ、Ｎｉ−Ｆｅ合金のいずれか、又はＮｉ−Ｐめっきであり、これらは入手も容易で安定した品質の摺動部材を提供できる。
【発明を実施するための最良の形態】
【００２０】
本発明の実施の形態について、図面を参照して説明する。図１は（ａ）はダイヤモンド被覆円板の相手材に球を用いた場合のボールオンディスク試験装置の概略断面図、（ｂ）は概略平面図である。図１に示すボールオンディスク試験装置１は、凹状の受け皿２内に、保治具３を設け、保治具上に球（ボール）又はピンにされた第二の摺動面と同一材料の第二の摺動部材４が固定されている。図示しない支柱に回転自在に回転軸５が保治具３中心軸Ｃと同心にかつ対向して設けられており、回転軸５にダイヤモンドが被覆された第一の摺動面であるダイヤモンド被覆円板部材６がナット７により回転軸５先端に同軸に取り付けられている。本装置１は真空装置内に置かれ、真空中、大気中および水中で試験を実施することができる。使用に当たっては、真空、大気および水中等の所定の環境中で、受け皿２を上昇させ、ダイヤモンド被膜部材６に球またはピン４を所定荷重で押し当てながら回転軸５を回転させ、その時の発生トルクを測定することにより摩擦係数を測定するようにされている。水中では、受け皿２内に水を供給し、ダイヤモンド被覆円板部材６と球又はピン４の接触部を水没させて行う。
【実施例１】
【００２１】
かかる装置を用いて、大気中、真空中、水中での各種材料の摩擦係数を測定した。表１は、本発明および比較例のピンオンディスク試験又は球（ボール）オンディスク試験による大気中、真空中および水中での摩擦係数を測定した結果である。ボールの場合は直径６ｍｍのボールを半径１５ｍｍの円周上に３カ所等分に配置し、２００Ｎの荷重を与えた。また、ピンの場合は先端半径２ｍｍ、全長１０ｍｍのピンを１本のみ取り付け７０Ｎの荷重を与えた。また、回転数は２０ｒｐｍとし、５３分かけて１００ｍまで摺動し、その間の平均摩擦係数を調べた。試験は大気中と５×１０-4Ｐａの真空中で行い、一部の試料については水中で試験を行った。ダイヤモンド被覆円板部材には、直径３７ｍｍ、厚さ７ｍｍの超硬合金（ＷＣ−６％Ｃｏ）基板を用い、その表面に熱フィラメントＣＶＤ法により厚さ１５μｍのダイヤモンド膜を被覆した後、低摩擦を得るため、ダイヤモンド膜を研磨して算術平均粗さＲａを０．５μｍに仕上げしたものを用いた。
【表１】
2008063606.tif 000003
【００２２】
表１に示すように、本発明品であるステンレス鋼ＳＵＳ３０４の球、ステンレス鋼鋳鋼品ＳＣＳ１１、Ｉｎｃｏｌｏｙ  ８２５、Ｉｎｃｏｎｅｌ  ６２５、合金５０Ｃｒ‐５０Ｎｉ‐Ｎｂ、合金５Ｎｉ‐Ｆｅ、合金２０Ｎｉ‐Ｆｅ、Ｎｉ−Ｐめっきのピンを用いて測定した。また、比較例として、ステンレス鋼ＳＵＳ４４０Ｃ、軸受鋼ＳＵＪ２、ニッケル（Ｎｉ）の球、クロム（Ｃｒ）、モリブデン（Ｍｏ）のピン、アルミニウム合金Ａ５０５２、炭化珪素（ＳｉＣ）、窒化珪素（Ｓｉ3Ｎ4）の球等の各種合金、金属、およびセラミックスとダイヤモンドの間の大気中および真空中における摩擦係数をピンオンディスク試験装置で調べた。
【００２３】
表１によれば、本発明品は、全て、ＮｉまたはＮｉとＣｒを所定量含有する合金であるのに対し、比較例は、純Ｎｉ、純Ｃｒを除き、Ｎｉ又はＮｉ及びＣｒを含有しない合金又はセラミックスである。即ち、本発明品は、ダイヤモンドとの摺動において、大気中および真空中の両方で摩擦係数が０．１以下の低摩擦を示し、大気中と真空中との差もほとんどない。これに対し、比較品は全て、大気中では０．１以下の良好な低摩擦係数を示すものの、真空中では０．１以上の摩擦係数となっている。かかる現象は本発明者等が初めて発見したものである。特に、Ｃｒ単体では、大気中でも０．１の摩擦係数を有していながら、Ｎｉとの合金とすることにより、大気中、真空中でも０．１未満の低摩擦を得られることを見いだした。また、Ｎｉ単体では、真空中では摩擦が大きくなるのに対し、合金とすることにより、低摩擦となる。以上のように、ＮｉまたはＮｉとＣｒを含有する合金が特定の成分範囲で、大気中と真空中の両方で低摩擦特性を示すことが明らかとなった。
【００２４】
なお、Ｎｉはある程度含有されていることが必要で、かつ、多量に含まれても摩擦抵抗が大きくなる。そこで、本発明においては、実施例から推測して、Ｎｉを４重量％以上、９６重量％以下を含有するものとした。また、Ｎｉ−Ｃｒ合金にあっては、同様に、Ｎｉを５重量％以上、６５重量％以下、かつＣｒを１５重量％以上、５５重量％以下を含有する合金（但し、２０％≦Ｎｉ＋Ｃｒ≦９８％）とした。より好ましくは、Ｎｉを５重量％以上、２０重量％以下、Ｎｉ−Ｃｒ合金にあっては、同様に、Ｎｉを６重量％以上、６０重量％以下、かつＣｒを１８重量％以上、４７重量％以下を含有する合金（但し、２６％≦Ｎｉ＋Ｃｒ≦９７％）がよい。なお、湿潤雰囲気の極限である水中では予想されたとおり、調査したいずれの組合せも低い摩擦係数となった。
【実施例２】
【００２５】
次に、本発明品であるＣＶＤダイヤモンドの他に、等方性黒鉛（Graphite）とＤＬＣについてもステンレス鋼ＳＵＳ３０４を相手材として、真空中と大気中で摩擦試験を行った。図２は、ピンオンディスク試験による、炭素材料とＳＵＳ３０４の真空中と大気中での摩擦係数の摺動距離（Ｓｌｉｄｉｎｇ  ｄｉｓｔａｎｃｅ）による変化を示すグラフであり、（ａ）は本発明品であるＣＶＤダイヤモンドとＳＵＳ３０４、（ｂ）は比較例である等方性黒鉛（Ｇｒａｐｈｉｔｅ）とＳＵＳ３０４、（ｃ）は比較例であるＤＬＣとＳＵＳ３０４を示すグラフである。
【００２６】
図２（ａ）に示すように、本発明品では、大気中、真空中とも低く、安定した摩擦係数であるのに対し、比較例（ｂ）（ｃ）では、真空中での摩擦係数が高く、図２（ｂ）の等方性黒鉛では大気中でも０．１〜０．２程度の比較的大きな摩擦係数であり、真空中では、変化が激しく不安定で０．５〜０．６という大きな摩擦係数となる。また、図２（ｃ）のＤＬＣの場合は、大気中では０．１以下であるが、真空中では０．４と大きな摩擦係数となった。このように、同じ炭素原子であっても、真空中ではダイヤモンド膜が非常に安定していることがわかる。
【実施例３】
【００２７】
次にダイヤモンド膜に対して相手部材を代えた場合の真空中と大気中で摩擦試験について述べる。図３はピンオンディスク試験装置による、本発明品であるダイヤモンド膜と相手部材の真空中と大気中での摩擦係数の摺動距離（Ｓｌｉｄｉｎｇ  ｄｉｓｔａｎｃｅ）による変化を示すグラフであり、（ａ）はＣＶＤダイヤモンド膜と二相系ステンレス鋼、（ｂ）はダイヤモンド膜とインコロイ８２５、（ｃ）はダイヤモンド膜と５Ｎｉ‐Ｆｅを示すグラフである。また、図４はピンオンディスク試験装置による、比較例である（ａ）はＣＶＤダイヤモンド膜とステンレス鋼ＳＵＳ４４０Ｃ、（ｂ）はダイヤモンド膜と軸受鋼ＳＵＪ２、（ｃ）はダイヤモンド膜とＮｉを示すグラフである。
【００２８】
図３に示すように、本発明品では、大気中、真空中とも低く、安定した摩擦係数であるのに対し、図４の比較例（ａ）のＳＵＳ４０４では、大気中は０．０６程度の摩擦係数にた対し、真空中では徐々に摩擦係数が上がり、０．１〜０．２と摩擦係数がやや高く、変動も大きい。前述した図２（ａ）のＳＵＳ３０４に比べても真空中では全く異なる性能となっている。図４（ｂ）のＳＵＪ２では大気中では０．０５程度と低摩擦であるが、真空中では、急激に摩擦係数０．３程度に上がる。また、図４（ｃ）のＮｉでは、大気中でも比較的安定しておらず、真空中では不安定状態で徐々に摩擦係数が大きくなっている。元々Ｎｉ自体は摺動材料というよりも耐摩耗性、耐食性、耐候性材料であって、かかる材料を含む合金が真空中で安定した低摩擦係数を得られることは予想できなかったことである。
【実施例４】
【００２９】
図５にはダイヤモンド膜の表面粗さを変えてＳＵＳ３０４と大気中で摺動した場合の摩擦係数の変化を示す。図５に示すように、Ｒａ＝０．０７、０．４９では、摩擦係数が０．０５程度であるのに対し。Ｒａが０．５５、０．６７、０．６８と大きくなるに従って、摩擦係数が０．１より大きくなる。Ｒａが１．１５となると、摩擦係数は０．３〜０．４と大きくなり、変動も大きい。従来例ではＲａが０．０２〜０．３程度までであったが、本発明では、相手部材にＮｉ又はＮｉとＣｒを所定の値含むようにしたので、Ｒａが０．５と比較的大きな値であっても、低摩擦で安定した摩擦係数を得られることがわかる。また、加工も簡単になり、早くできる。
【図面の簡単な説明】
【００３０】
【図１】本発明の試験の実施に用いた（ａ）はダイヤモンド被覆円板の相手材に球を用いた場合のボールオンディスク試験装置の概略断面図、（ｂ）は概略平面図である。
【図２】図２は、ピンオンディスク試験装置による、炭素材料とＳＵＳ３０４の真空中と大気中での摩擦係数の摺動距離（Ｓｌｉｄｉｎｇ  ｄｉｓｔａｎｃｅ）による変化を示すグラフであり、（ａ）は本発明品であるＣＶＤダイヤモンドとＳＵＳ３０４、（ｂ）は比較例である等方性黒鉛（Ｇｒａｐｈｉｔｅ）とＳＵＳ３０４、（ｃ）は比較例であるＤＬＣとＳＵＳ３０４を示すグラフである。
【図３】ピンオンディスク試験装置による、本発明品であるダイヤモンド膜と相手部材の真空中と大気中での摩擦係数の摺動距離（Ｓｌｉｄｉｎｇ  ｄｉｓｔａｎｃｅ）による変化を示すグラフであり、（ａ）はＣＶＤダイヤモンド膜と二相系ステンレス鋼、（ｂ）はダイヤモンド膜とインコロイ８２５、（ｃ）はダイヤモンド膜と５Ｎｉ‐Ｆｅとの組合せについての大気中および真空中での摩擦係数の摺動距離による変化を示すグラフである。
【図４】ピンオンディスク試験装置による、比較例である（ａ）はＣＶＤダイヤモンド膜とステンレス鋼ＳＵＳ４４０Ｃ、（ｂ）はダイヤモンド膜と軸受鋼ＳＵＪ２、（ｃ）はダイヤモンド膜とＮｉとの組合せについての大気中および真空中での摩擦係数の摺動距離による変化を示すグラフである。
【図５】ダイヤモンド膜の表面粗さを変えてＳＵＳ３０４と大気中で摺動した場合の摩擦係数の変化を示すグラフである。
【図６】比較例の乾燥空気中でのＣＶＤダイヤモンドと軸受鋼ＳＵＪ２の摩擦係数の変化の例を示すものである。
【符号の説明】
【００３１】
４    球又はピン（第二の摺動部材）
６    ダイヤモンド被覆円板部材（第一の摺動部材）
【図１】
2008063606.tif 000004
【図２】
2008063606.tif 000005
【図３】
2008063606.tif 000006
【図４】
2008063606.tif 000007
【図５】
2008063606.tif 000008
【図６】
2008063606.tif 000009